(57)【特許請求の範囲】
【請求項１】
蛋白質Ｂ）の水性又は水−アルコール性溶液を不活性溶媒中の末端イソシアネート基を有する水溶性又は水分散性のポリウレタンプレポリマーの溶液に添加することにより得られる、
Ａ）  末端イソシアネート基を有する水溶性又は水分散性のポリウレタンプレポリマーと
Ｂ）カゼイン又はカゼインの加水分解生成物
の反応生成物である水溶性の又は水分散性のグラフトポリマー
又はその塩。
【請求項２】
請求項１に記載されたグラフトポリマーを含有する、髪のセット用組成物。
【請求項３】
Ａ）  末端イソシアネート基を有する水溶性又は水分散性の以下の成分（ａ）、（ｂ）及び（ｃ）の反応生成物であるポリウレタンプレポリマー：
（ａ）それぞれの場合において３０００までの数平均分子量を有する、ジオール、ジアミン、ポリエステルジオール、ポリエーテルジオール又はこれらの混合物、及び／又は
次式：
【化１】
0004099244.tif 000013
［式中、Ｒ１及びＲ２は同一又は異なっており、そして炭素数１〜４のアルキル、ベンジル又はフェニルであり、基Ｘは、同一又は異なるものであって、ＯＨ又はＮＨ２であり、ｍは２〜１０であり、そしてｎは３〜５０である］で示されるシリコン化合物、
（ｂ）ジメチロールプロパン酸又は次式：
【化２】
0004099244.tif 000014
［式中、Ｒはそれぞれにおいて、炭素数２〜１８のアルキレン鎖であり、ＭｅはＮａ又はＫである］で示される化合物、
（ｃ）ヘキサメチレンジイソシアネート、イソホロンジイソシアネート及び／又はトリレンジイソシアネート
と
Ｂ）カゼイン又はカゼインの加水分解生成物
の反応生成物である水溶性又は水分散性のグラフトポリマー又はその塩。
【請求項４】
成分Ｂ）が塩基として第三級アミンを含有する溶液として使用されている、請求項３に記載されたグラフトポリマー。
【請求項５】
請求項３又は請求項４のいずれかに記載されたグラフトポリマーを含有する、髪のセット用組成物。
【発明の詳細な説明】
【０００１】
【発明の属する技術分野】
本発明は、水溶性又は水分散性のグラフトポリマー、その製造及び化粧品学におけるその使用に関する。
【０００２】
水溶性又は水分散性のポリマー、例えばポリエステル、ポリアミド又はポリウレタンは、それらの低粘度の故に、益々重要になってきている。例えば、共重合した形のカルボキシ−含有ジオールを有する水溶性のポリウレタンは公知であり、これらは米国特許第３４１２０５４号及び第３６５８９３９号明細書において開示されている。これらは接着剤として、かつコーティング組成物として、かつ印刷用インク中で使用されている。スルホネート及び／又はカルボキシレート基を含有する水分散性のウレタンは、ドイツ特許第１５７０６１５号より公知である。これらは、例えば、コーティング用に、そして、織物、皮革、紙、木材及び金属の含浸用に使用される。米国特許第４３００５８０号、米国特許第３７３４８７４号、ドイツ特許第２６３３４１８号及び国際特許（ＷＯ）第８９−０７１１８号は、ＮａＳＯ３基を有し、縮合反応により形成された主鎖を有し、そして、エステル基の加水分解により一層短い部分に分解し得るポリエステルを開示している。
【０００３】
さらに、無水マレイン酸及び無水トリメリット酸が水溶性エステルを製造するために使用できることが知られている。無水基はカルボキシル基を提供し、これはアミン、金属水酸化物及び金属の炭酸塩で中和することによりカルボン酸塩に交換され、そのことにより水に対する溶解性を生ずる。ドイツ特許第２６３７１６７号及び米国特許第３５２３９９８号から、ポリマー成分としてのポリカルボン酸及びそれらの無水物は、ポリエステルを水溶性にさせるのに貢献しうることが知られている。ドイツ特許第２１４４８７８号は、消化されたカゼイン、水分散性のポリウレタン及びホルムアルデヒドの反応生成物であるポリウレタンを記載している。使用されているポリウレタン成分は、それ自体、ポリウレタンプレポリマーとタウリンナトリウム溶液との反応から得られるラテックスである。このラテックスは比較的小さい分子量であり、そして低含量のイオノゲニック又はイオン性の基を有している。なぜならば、これは、タウリンに由来するスルホネート基以外のイオノゲニック又はイオン性の基を有しないからである。この結果、このラテックスから得られるフィルムは、分散剤がなければ水に溶解しない。生成したラテックスは、次いでカゼイン及びホルムアミドと反応させて、上述の反応生成物を形成させる。ドイツ特許第２２６１０５６号は、アルコール官能性のポリマーを蛋白質及びイソシアネートと反応させて形成されるポリマーを記載している。
【０００４】
これらの高度に架橋されたポリマーは、水溶性でもなければ又水分散性でもなく、それゆえ、皮革のコーティング用組成物として及び靴底の製造のために適している。
【０００５】
しかしながら、こられのポリマーの化粧品学における使用は、今日まで記載されていない。
【０００６】
化粧品学において、フィルム形成ポリマーは、髪をセットし、型づくりそしてその形態を改善するために使用されている。ヘアトリートメント組成物は、一般にアルコール中、又はアルコールと水との混合物中にフィルム形成体を含む溶液から成る。
【０００７】
米国特許第４７４３６７３号は、ポリマー骨格中にカルボキシル基を有する親水性のポリウレタンポリマーを記載している。これらのポリウレタンは、アルキレングリコール、ポリオキシアルキレングリコール又は線状のポリエステルジオールであってもよい、ポリオール成分から、ヒドロキシ又はアミノ基を有するカルボン酸エステル成分から、及び有機イソシアネート又はイソシアネート前駆体から合成される。それゆえ、このポリウレタンは、ポリマー骨格に結合しており、引続き水酸化ナトリウム又は水酸化カリウムのような強塩基と３０から６０分間還流加熱することにより加水分解される、エステル基を含有している。カルボキシレート基を酸型に転換し、アンモニアで中和させると、この溶液からフィルムが得られる。このフィルムはもはや水には溶解しないが、低級脂肪族アルコール及び他の溶媒中にのみ溶解させることができる。還流時における強塩基での処理に基づきとりわけポリオール成分としてポリエステルジオールが使用されるときには、カルボン酸エステル成分のエステル基のみならず、ポリウレタン鎖中に存在するエステル基の加水分解が起る。それゆえ、ポリウレタン鎖は開裂し、ポリウレタンの分子量の劇的な減少を生ずる。正確に言えば、ヘアースプレー中におけるポリウレタンの使用は言及されていない；しかしながら、これらのポリウレタンから得られる膜は、髪化粧学のためには実際には使用できない。なぜならば、これらは水に不溶性であるか、又は余りに小さな分子量を有し、その結果不十分な固定効果しか有しないからである。
【０００８】
ドイツ特許第４２２５０４５号は、水溶性又は水分散性の、陰イオン性のポリウレタンを髪のセット用の組成物として使用することを記載している。これらのポリウレタンは、
ａ）  １分子当り２個以上の活性水素原子を有する化合物少なくとも一種
ｂ）  酸基又は塩基を有するジオール少なくとも一種及び
ｃ）  ジイソシアネート少なくとも一種
から合成される。
【０００９】
これらは、少なくとも１５℃のガラス転移温度と１２〜１５０の間の酸価を有する。成分ａ）としては、好適にはポリエチレングリコール、ネオペンチルグリコール及びポリエステロールが使用される。成分ｂ）として好適なものは、ジメチロールプロパン酸、無水ピロメリット酸とネオペンチルグリコールとの縮合生成物及び５−ナトリウム−スルホネートイソフタル酸とネオペンチルグリコールとの縮合生成物である。
【００１０】
ドイツ特許第４２４１１１８号は、化粧品及び医薬調製物中における助剤として、陽イオン性のポリウレタン及びポリウレアを使用することを記載している。これらは、髪のセット用組成物におけるフィルム形成物として特に使用されており、そして
ａ）  １分子当り２個以上の活性水素原子を有する化合物一種以上と予めすでに反応させることのできたジイソシアネート少なくとも一種及び
ｂ）  ジオール、第一級又は第二級のアミノアルコール、第一級又は第二級のジアミン又は第一級又は第二級のトリアミンであって、１以上の第三級、第四級又はプロトン化された第三級アミノの窒素原子を有するもの、少なくとも一種
から合成されている。
【００１１】
このポリマーは、少なくとも２５℃のガラス転移温度及び、第４級化されていない又はプロトン化された化合物に基づいて、５０から２００のアミノ価を有している。
【００１２】
ヨーロッパ特許第６１９１１１号は、髪のセット用の組成物におけるカルボキシレート基を有するポリウレタンの使用を記載している。カルボキシレート基を提供するために、これらのポリウレタンは次式
【００１３】
【化１】
0004099244.tif 000002
【００１４】
［式中、Ｒは水素又はＣ原子数１〜２０のアルキルである］で表わされる化合物を含有している。水中で、又は、水と極性有機溶媒との混合物中でポリウレタンを可溶とさせるため、このカルボキシル基の少なくともいくつかは有機又は無機塩基で中和されている。
【００１５】
髪のセット用組成物は、一般には水−アルコール性の溶液の形態でスプレーにより髪に適用される。溶媒が蒸発した後で、髪は残留するポリマーが相互接触する個所で所望の形状に維持される。このポリマーは、髪から洗い流すことができる程度に十分に親水性でなけらばならないが、このポリマーにより処理された髪がその形状を維持できるように疎水性でなくてはならず、その結果高い大気圧湿度の条件下においてさえも個々の毛髪は互いに粘着しない。また髪のセット効果を最大にさせるために、比較的高分子量（Ｋ値＞２５）かつ比較的高いガラス転移温度（少なくとも１５℃）のポリマーを使用することが望ましい。しかしながら、これらの要件を満たすポリマーは低親水性であり、その結果、これらは洗い流すことが困難であり、そしてアルコールに富んだ処方物の形態でのみ使用しうる。
【００１６】
髪のセット用組成物を処方する際に、更に考慮すべきことは、揮発性有機化合物（ＶＯＣｓ）の大気中へ放散をチェックすることに関する環境条項のために、アルコール及びスプレー用高圧ガスの含量を減少が必要となるということである。
【００１７】
これらの相反する要件は、上述の刊行物中に記載されているポリマーにより一部のみが満足される。例えば、一方でドイツ特許第４２２５０４５号、ドイツ特許第４２４１１１８号及びヨーロッパ特許第６１９１１１号に記載されているポリマーは、それらの高分子量のゆえに所望のセット効果を有していない。しかしながら、他方で、これらは十分に洗い流すことができず、８０％以上のＶＯＣ含量をもつ処方物中でのみ使用可能である。また、米国特許第４７４３６７３号に記載されたポリマーは水に不溶であり、それ故に洗い流すことができないか、又はあまりに低分子量の故、必要なセット効果を有していない。
【００１８】
【発明が解決しようとする課題】
従って、本発明の課題は、一方では髪のセット用組成物として使用することができ、他方では増大した洗い流し特性（再分散性）及び良好な生物分解性を有する、ヘアートリートメント組成物を提供することである。これらのヘアートリートメント組成物は、また、低いＶＯＣ含量（＜６０％）を有するべきである。
【００１９】
【課題を解決するための手段】
我々は、驚くべきことに、この課題が末端イソシアネート基を有するウレタンプレポリマーと遊離アミノ基を有する蛋白質の反応生成物で表わされる水溶性又は水−分散性のグラフトポリマーにより達成されることを見出した。
【００２０】
それ故、本発明は、
Ａ）末端イソシアネート基を有する水溶性又は水−分散性のウレタンプレポリマー及び
Ｂ）遊離アミノ基を有する蛋白質
から成る水溶性又は水−分散性のグラフトポリマー及びそれらの塩を提供する。
【００２１】
蛋白質Ｂ）は、その遊離アミノ基を介してウレタンプレポリマーの末端イソシアネート基と反応し、その結果、蛋白質は尿素基によりポリウレタンに結合される。結果として、新規なポリウレタンは蛋白質に由来する末端基を有する。
【００２２】
水中における良好な分散性を得るために、Ａ）対Ｂ）の割合は、Ａ）中のＮＣＯ当量の含量がＢ）中のＮ２当量の含量より低くなるように選ばれる。
【００２３】
適当な蛋白質Ｂ）は、極く一般的には、遊離アミノ側鎖を有するすべての蛋白質である。純粋な蛋白質及び異なる蛋白質の両方を使用できる。他の適当な候補は、蛋白質の分解生成物、例えば、部分的に加水分解された蛋白質である。分解生成物は、例えばプロテアーゼによる酵素分解、又は塩基又は酸による開裂のような化学的分解により得ることができる。
【００２４】
使用される蛋白質Ｂ）は、好適にはカゼイン及びそれらの加水分解生成物である。
【００２５】
蛋白質Ｂ）は、一般的には、水性又は水−アルコール性溶液として、塩基を添加して又は添加することなく、ポリウレタンプレポリマーＡ）と反応させる。
【００２６】
蛋白質溶液とポリウレタンプレポリマーＡ）との反応は、一般には７以上のｐＨで実施される。
【００２７】
Ａ）との反応のために、付加的に塩基として第三級アミン、殊にトリエタノールアミン、エチルジエタノールアミン又はジエチルエタノールアミンを含有する蛋白質溶液を使用するのが好ましい。第三級アミンの機能は、蛋白質のカルボキシル機能を中和することである。
【００２８】
本発明で使用し得るポリウレタンプレポリマーＡ）は既知である；これらは、ポリマー鎖に結合したイオノゲニック又はイオン性の基を有するポリウレタンであるので、ポリウレタンは水に溶解性又は分散性である。これらの基は、好適にはカルボキシレート基及び／又はスルホネート基及び／又は窒素含有基である。このようなポリマーの例は、米国特許第３４７５２０６号及び同第３４１２０５４号及びドイツ特許第１５８０６１５号に記載されている。しかしながら、ドイツ特許第４２２５０４５号、ドイツ特許第４２４１１１８号及びヨーロッパ特許第６１９１１１号に記載されたポリウレタンを使用するのが好ましい。これらのポリマーを以下に詳細に記載する：
1.ａ）１分子当り２個以上の活性水素原子を有する化合物少なくとも一種
ｂ）１分子当り２個以上の活性水素原子及び少なくとも１個の酸基、第三級アミン基又はイオノゲニック又はイオン性の基を有する化合物少なくとも一種及び
ｃ）ジイソシアネート少なくとも一種
から成る水溶性又は水分散性の陰イオン性ポリウレタンで、ＮＣＯ当量対活性水素当量の割合が１：１〜１.２：１（即ち、ｃ）：（ａ）＋ｂ）の割合）であるもの。
【００２９】
成分ａ）は、特にそれぞれの場合において３０００までの数平均分子量を有する、ジオール、ジアミン、ポリエステルジオール、ポリエーテルジオール又はこれらの混合物を含むものであり、前記化合物の３モル％までをトリオール又はトリアミンにより置換えることが可能である。
【００３０】
使用できるジオールの例は、エチレングリコール、プロピオングリコール、ブチレングリコール、ネオペンチルグリコール、３０００までの分子量を有するポリエチレングリコールのようなポリエーテルロール、３０００までの数平均分子量を有するエチレンオキシドとプロピレンオキシドのブロック共重合体、又はエチレンオキシド、プロピレンオキシド及びブチレンオキシドのブロック共重合体であって、これらの共重合した形態のアルキレンオキシドはランダムに分布しているか又はブロックの形状で含まれているものである。エチレングリコール、ネオペンチルグリコール、ジ−、トリ−、テトラ−、ペンタ−又はヘキサエチレングリコールが好ましい。使用できる他のジオールは、次式：
【００３１】
【化２】
0004099244.tif 000003
【００３２】
［式中、Ｙは二価から四価アルコールの基であり、ｎは１〜５０であり、ｍは１〜４である］で及び次式：
【００３３】
【化３】
0004099244.tif 000004
【００３４】
［式中、Ｒ１及びＲ２はＨ、炭素数１〜５のアルキル又はアリール（好適にはフェニル）であり、Ｒはジオール（炭素数２〜８のアルキレン基）の基であり、そしてｎ及びｍは１〜３０である］で示されるポリ（α−ヒドロキシカルボン酸）ジオールである。
【００３５】
成分ａ）として使用できる他の化合物は、次式：
【００３６】
【化４】
0004099244.tif 000005
【００３７】
［式中、Ｒ１及びＲ２は同一又は異なっており、そして炭素数１〜４のアルキル、ベンジル又はフェニル、好適にはメチルであり、基Ｘは、同一又は異なるものであって、ＯＨ又はＮＨ２であり、ｍは２〜１０であり、そしてｎは３〜５０である］で示されるシリコン化合物である。
【００３８】
これらのシリコン化合物は、成分ａ）及びｂ）の全重量に基づき５０重量％までの量で使用することができる。
【００３９】
成分ｂ）は特に、ジメチロールプロパン酸又は次式：
【００４０】
【化５】
0004099244.tif 000006
【００４１】
［式中、Ｒはそれぞれにおいて、炭素数２〜１８のアルキレン鎖であり、ＭｅはＮａ又はＫである］で示される化合物を含む。
【００４２】
成分ｃ）は、特には、ヘキサメチレンジイソシアネート、イソホロンジイソシアネート及び／又はトリレンジイソシアネートである。
【００４３】
ポリウレタンプレポリマーＡ）は、ａ）群又はｂ）群の化合物とｃ）群の化合物とを、不活性大気圧下、不活性溶媒中で７０〜１３０℃において反応させることにより得ることができる。所望により、比較的高分子量のポリウレタンを製造するために、鎖延長剤の存在下でこの反応を実施することができる。この反応において、各成分はＮＣＯ当量対ＯＨ当量の割合が１以上となるように、そして１．２までとなるような量で使用される。この割合は、公的には１.０２〜１.１２の範囲にある。ポリウレタンの酸価は、組成物について測定され、成分ａ）＋ｂ）の混合物中の成分ｂ）の化合物の濃度により測定される。このポリウレタンは、１５〜１００のフィッケンチャーの値（２５℃及びｐＨ７にて、Ｎ−メチルピロリドン中の０.１重量％の溶液として測定）を有し、好適には２０〜５０である。
【００４４】
これらのポリマー及びそれらの製造は、より詳細にはドイツ特許第４２２５０４５号中に記載されており、これはここでは参考とされる。
【００４５】
2.ａ）１分子当り２個以上の活性水素原子を有する化合物と予めすでに反応させることのできたジイソシアネート少なくとも一種及び
ｂ）ジオール、第一級又は第二級アミノアルコール、第一級又は第二級ジアミン又は１以上の第三級、第四級又はプロトン化された第三級アミンの窒素原子を有する第一級又は第二級トリアミンの少なくとも一種
から成り、非四級化又はプロトン化された化合物に基づいて５０〜２００のアミン価を有する、水溶性又は水−分散性の陽イオン性のポリウレタン及びポリウレア及びそれらの塩。
【００４６】
好適なジイソシアネートは、上記１．に示されたものである。２個以上の活性水素原子を有する化合物は、ジオール、アミノアルコール、ジアミン、ポリエステロール、ポリアミド−ジアミン及びポリエーテロールである。適当なジオールは、上記１．に示されたものである。
【００４７】
適当なアミノアルコールの例は、２−アミノエタノール、２−（Ｎ−メチルアミノ）エタノール、３−アミノプロパノール及び４−アミノブタノールである。
【００４８】
適当なジアミンの例は、エチレンジアミン、プロピレンジアミン、１，４−ジアミノブタン及び１，６−ジアミノヘキサン及びポリアルキレンオキシドをアンモニアでアミノ化して製造できるα，ω−ジアミンである。
【００４９】
ポリエステロールの例は、フタル酸とジエチレングリコール、イソフタル酸と１，４−ブタンジオール、イソフタル酸／アジピン酸と１，６−ヘキサンジオール及びアジピン酸とエチレングリコールのそれぞれの反応生成物である。使用できる活性Ｈ原子を有する他の化合物は、少なくとも５モル％の次式：
【００５０】
【化６】
0004099244.tif 000007
【００５１】
のポリ（酪酸ジオールエステル）、次式ＩＩ：
【００５２】
【化７】
0004099244.tif 000008
【００５３】
のポリ（ε−カプロラクトンジオール）又は次式ＩＩＩ：
【００５４】
【化８】
0004099244.tif 000009
【００５５】
のポリアミド−ジアミンであり、
式中のＲはＣ原子数２〜８のアルキレン、Ｃ−原子数５〜８のシクロアルキレン又はフェニレンであり、
Ｒ１及びＲ２はＣ−原子数２〜８のアルキレンであり、
Ｒ３はＣ−原子数１〜４のアルキル、フェニル又は
Ｃ−原子数７〜１０のフェニルアルキルであり、そして
ｎ及びｍはそれぞれ１〜３０の数である。
【００５６】
好適な化合物（ｂ）は、一般式ＩＶ〜ＸＩ：
【００５７】
【化９】
0004099244.tif 000010
【００５８】
［式中、Ｒ１及びＲ２はＣ−原子数２〜８のアルキレンであり、
Ｒ３，Ｒ６及びＲ７はＣ−原子数１〜４のアルキル、フェニル又はＣ−原子数７〜１０のフェニルアルキルであり、
Ｒ４及びＲ５は水素又はＣ−原子数１〜４のアルキルであり、そして
Ｘ(−)は塩素、臭素、沃素、Ｃ−原子数１〜４のアルキルスルフェート又はスルフェートの化学量論量の半分のものである］のものである。
【００５９】
ポリウレタンは、上記の１．に記載されているようにして製造される。
【００６０】
これらのポリマー及びその製法の詳細は、ドイツ特許第４２４１１１８号に記載されており、それは、全体として、ここにおいて参考とされる。
【００６１】
3.ａ）次式：
【００６２】
【化１０】
0004099244.tif 000011
【００６３】
［式中、Ｒは水素原子又はＣ−原子数１〜２０のアルキル基を示す］の２，２−ヒドロキシメチル−置換されたカルボン酸（これはポリウレタン１ｇ当りポリウレタン中に存在する０．３５〜２．２５ミリ当量のカルボキシル基に対して十分な量で使用される）
ｂ）ポリウレタン重量に基づいて１０〜９０重量％の、２個以上の活性水素原子を有しない有機化合物１種以上及び
ｃ）有機ジイソシアネート１種以上
から成る、カルボキシレート基を有する線状ポリウレタン。
【００６４】
このポリウレタン中に存在するカルボキシル基は、最終的には少なくともその一部は適当な塩基で中和されている。これらのポリマー及びその製法の詳細はヨーロッパ特許第６１９１１１号に記載されており、これは、全体として参考のために取入れられる。
【００６５】
ポリウレタンプレポリマーを製造する際に、末端イソシアネート基を有するポリウレタンプレポリマーを得るためにジイソシアネート基を過剰に使用しなければならないことは明らかである。本発明で使用されるポリマーは、好適には１５〜１００、特には２０〜５０のＫ値を有する。
【００６６】
本発明によるグラフトポリマーは、ポリウレタンプレポリマーＡ）を蛋白質Ｂ）と反応させて製造される。反応は、ポリウレタン重合をアミンで停止させるための先行文献から公知のように実施される。存在するイソシアネート基は、最終的にはアミン、例えば２−アミノ−２−メチル−１−プロパノールの添加により不活性化される。
【００６７】
蛋白質は、蛋白質の反応性を増大させるために、７．０以上のｐＨを有する水性又は水−アルコール溶液の形態で使用される。このｐＨは、慣用の方法で、例えばＮａＯＨ又はＫＯＨのようなアルカリ金属水酸化物、又は好適にはトリエチルアミンのような第三級アミン、Ｃ−原子数１〜６のアルキルジエタノールアミン、例えばメチル−又はエチルジエタノールアミン又はジ−Ｃ原子数１〜６のアルキルエタノールアミンを使用して作られる。
【００６８】
本発明のグラフトポリマーは、織物、紙及び皮革の製造のための及び化粧品学及び医薬品における助剤として使用することができる。これらは、特に髪をセットするための組成物として使用される髪の化粧品学における使用に適している。加えて、これらはクリーム中において、及び錠剤のコーティング及び結合のために使用することもできる。
【００６９】
本発明は、これらの新規なポリウレタンを含むヘアートリートメント組成物をも提供する。一般に、この組成物は、組成物の全重量に基づいて、０．２〜２０重量％の量でポリウレタンを含有する。
【００７０】
本発明により製造されるヘアートリートメント組成物は、通常は水分散物又は水−アルコール溶液の形態で存在する。適当なアルコールの例は、エタノール、プロパノール、イソプロパノール、ｎ−ブタノール、エチレングリコール、プロピレングリコール、１，３−ブチレングリコール又はポリグリコール（例えば２００の分子量を有する）である。
【００７１】
本発明により得られるヘアートリートメント組成物は、付加的に、一般に慣用の化粧品の助剤、例えばグリセロール及びグリコールのような可塑剤；シリコーン；エモリエント；芳香剤；ＵＶ吸収剤；着色剤；濃化剤；静電気防止剤；櫛ですく能力の増加剤；保存剤及び泡安定剤を含む。
【００７２】
ヘアースプレーとして処方されるときは、本発明の組成物は十分量の高圧ガス、例えばプロパン、ブタン、イソブタン又はジメチルエーテルのような低沸点の炭化水素又はエーテルを含有する。高圧ガスとして、窒素、空気又は二酸化炭素のような圧縮ガスを使用することもできる。高圧ガスの量は、ＶＯＣ含量における不必要な増加を生じないようにするために、可能な限り低く保たれる。一般に、これは組成物の全量に基づいて４０重量％以上とはならない。
【００７３】
本発明のグラフトポリマーに加えて、ヘアートリートメント組成物は、さらに、一般には全重量に基づいて０．１〜１０重量％の量で、他のセット用ポリマーを含むことができる。
【００７４】
本発明によるポリウレタン及び組成物は、一方では髪に所望のセット効果を与え、他方ではこのポリマーは先行技術のポリマーよりも一層容易に洗い流すことができる（再分散可能）という利点を有している。さらに、これらの組成物はヘアースプレーとして調製されるときでさえも、６０重量％以下のＶＯＣ含量を有するヘアートリートメント組成物として製造することができる。
【００７５】
【実施例】
以下の実施例は、本発明を表わす。
【００７６】
例１
ポリウレタンの製造
撹拌機、滴下漏斗、温度計、還流凝縮器及び窒素気下で作動させるための装置を備えた４頸フラスコに、ポリエステルジオール（Ｍｗ＝１０００ｇ／モル；イソフタル酸、アジピン酸及びヘキサンジオールから製造）０．５モル、ポリエチレングリコール（Ｍｗ  １５００）０．０５及びメチルエチルケトン中のジメチロールプロパン酸１．２５モルを加え、８０℃に加熱し、そして攪拌しながら溶解させた。溶解が完了したら直ちに、反応混合物を約５０℃に冷却した。次いで、イソホロンジイソシアネート１．９モルを撹拌しながら滴加し、その間に反応温度が上昇した。内部温度を９０℃にしながら、混合物中のイソシアネート基の含量が実質的に一定になるまで、反応混合物を撹拌した。次いで、この反応混合物を大気温度まで冷却させ、そこで、カゼイン１１６．５ｇをカゼイン／トリエタノールアミンの１５％濃度の水溶液として（１２：１  Ｗ：Ｗ）滴加した。次に、イソシアネート基が最早検出されなくなるまで、この反応混合物を室温で撹拌した。次に、反応混合物に水を添加し、反応生成物を２−アミノ−２−メチルプロパノールで中和した。さらに、真空中４０℃でメチルエチルケトンを留去すると、グラフトポリマー（第ＩＶ表を参照）の水分散物が得られ、これを以下の例２に記載された試験のために使用した。乾燥生成物は、スプレー乾燥（８０℃、真空時）により得ることができる。
【００７７】
本発明の他のポリウレタンは、同様にして製造された。
【００７８】
例２
５５重量％のＶＯＣ含有率の手動ポンプスプレー調製物：
例１により得られたグラフトポリマー（固体含量）          ５重量％
水                                                    ４０重量％
エタノール                                            ５５重量％
香料、表面活性剤                                      十分量
このようにして調製したヘアースプレーについて、そのセット効果を試験した。
【００７９】
カール保持＝高い大気圧湿度（９０％）における巻毛の形状の髪のストランドのセット効果：
カール保持は、髪のセット効果を測定するものである。これは、約１５ｃｍの長さの髪に慣用の水性パーマにより形成される髪の巻毛に関するモデル試験で測定され、これは表中の樹脂の５重量％濃度（スプレー）溶液をスプレーし、１０ｃｍの距離から４秒間部分的に（９５％の程度まで）中和した。吊り下げた巻毛を雰囲気的にコントロールされた室（２５℃、９０％の相対大気圧湿度）中で５時間処理し、巻毛の相対的な脱形状（伸び）を元の形状に基づいて測定した。高い値は、高いセット効果を意味する；すなわち、１００％は吊るした巻毛が元の形状を完全に保持していることを意味するのに対して、０％は完全に伸張した髪を意味する。
【００８０】
曲げ強度
測定は、１０個の異なるストランドのほぼ同じ重量（２ｇ）及び長さ（２４ｃｍ）の毛髪について実施した。髪は中部ヨーロッパの褐色の毛髪である。髪のストランドをエタノール／Ｈ２Ｏ  １：１の溶液中に１時間置き、次にテキサポン（Ｔｅｘａｐｏｎ）ＮＳＯ溶液（１０％固体）で２回シャンプーをし、４０℃で水でリンスした。髪の濡れたストランドを櫛ですき、室温で空気中乾燥させた。乾燥後、髪のストランドの重量を測定し、３％濃度の膜形成体のエタノール液に浸たし、複数の浸漬及びストランドの取出しにより均一な分布が確保される。
【００８１】
過剰の膜形成溶液を、親指と人差指で圧縮して除き、次に毛髪を注意深く濾紙の間で圧迫し、重量の増加を０．４〜０．５ｇとした。髪のストランドは、次に円形の横断面（ｃｉｒｃｕｌａｒ  ｃｒｏｓｓ−ｓｅｃｔｉｏｎ）を有するように形づくった。これを２０℃、及び７５％の相対大気圧湿度にコントロールされた雰囲気の小室にて乾燥させた。１２時間後に、ストランドを小室から取出し、直ちに硬さ測定を行った。髪のストランドを、互いに９ｃｍの距離で水平に配置された２個のシリンダー状のロール（直径６ミリ）の上に置いた。正確に、２個の接触点の中央にシリンダー状のロール（直径６ミリ）を上方から髪のストランド上に、一定の増大する力でもって、ストランドがこわれるまで圧縮させた。破壊が生じるまでの必要な力を、必要な重量を測定することにより、測定した。髪のストランドが破壊した後に、それは解き放され、その結果、これは再び伸張する。この力は、ストランドが２度目に破壊されるまで、連続的に再び増加された。
【００８２】
本発明による個々のグラフトポリマー（ＩからＶＩＩ）のセット効果は表中に示されている。
【００８３】
【表１】
0004099244.tif 000012
【００８４】
＊）  反応後に、グラフトポリマーを２−アミノ−２−メチルプロパノール又は乳酸のいずれかにより中和した。
【００８５】
＊＊）プレポリマーの全重量に基づく重量％（カラム２−８）
ポリ（エステルジオール）＝イソフタル酸、アジピン酸及び１，６−ヘキサンジオールのポリエステルジオール；Ｍｗ＝１０００
ＰＥＧ  Ｅ１５００＝ポリエチレングルコール；Ｍｗ＝１５００
ＤＭＰＡ＝１，１−ジメチロールプロパン酸
ＭＤＥＡ＝Ｎ−メチルジエタノールアミン
ＩＰＤＩ＝イソホロンジイソシアネート
ＨＤＩ＝ヘキサメチレンジイソシアネート
Ｈ−Ｓｉ２１１１＝シリコンジオール、Ｍｗ＝８６０、Ｔｈ.ゴールドシュミット社から
カゼイン、アルカリ−溶解性、メルクから